(57)【要約】【課題】水性塗料の問題点である各種の要求性能、防食性、耐水性、初期乾燥性を十分に満足し、さらに素地密着性、平滑性、上塗り適正、塗装作業性にも優れる水性塗料組成物およびその塗装物品を提供することである。【解決手段】エポキシ樹脂に有機酸を反応させたエポキシエステル樹脂（Ａ）および油脂（Ｂ）の存在下で、ビニル単量体（Ｃ）を重合させて得られることを特徴とするビニル変性エステル樹脂（Ｄ）を必須成分とする水性塗料組成物を使用することで上記課題を解決できる。【選択図】    なし【特許請求の範囲】
【請求項１】
エポキシ樹脂に有機酸を反応させたエポキシエステル樹脂（Ａ）および油脂（Ｂ）の存在下で、ビニル単量体（Ｃ）を重合させて得られることを特徴とするビニル変性エステル樹脂（Ｄ）を必須成分とする水性塗料組成物。
【請求項２】
エポキシエステル樹脂（Ａ）／油脂（Ｂ）の比率が重量比で９５／５〜５０／５０であり、かつエポキシエステル樹脂（Ａ）および油脂（Ｂ）の合計量／ビニル単量体（Ｃ）の重量比が８５／１５〜５０／５０であることを特徴とするビニル変性エステル樹脂（Ｄ）を必須成分とする、請求項1に記載の水性塗料組成物。
【請求項３】
エポキシエステル樹脂（Ａ）の有機酸が半乾性油脂肪酸、およびまたは乾性油脂肪酸を含み、油脂（Ｂ）が半乾性油およびまたは乾性油を含むことを特徴とするビニル変性エステル樹脂（Ｄ）を必須成分とする、請求項１〜２に記載の水性塗料組成物。
【請求項４】
ビニル単量体が酸基含有単量体を含み、ビニル変性エステル樹脂（Ｄ）の酸価が１０〜５０KOHｍｇ／ｇ固形分であることを特徴とする、請求項１〜３に記載の水性塗料組成物。
【請求項５】
請求項1〜４に記載の水性塗料組成物が塗装された塗装物品。
【発明の詳細な説明】
【技術分野】
【０００１】
本発明は、特に防食性、耐水性、初期乾燥性に優れる水性塗料組成物及びその塗装物品に関するものである。
【背景技術】
【０００２】
世界的に地球環境の保全が叫ばれ、この問題が大気汚染防止を含め重要になってきている中、環境省が「大気汚染防止法」の改正によりＶＯＣ排出規制を行うこととなった。ＶＯＣ排出規制がなされると、塗装設備の排出口での排出濃度の制限が義務化されることから、塗料の水性化や環境配慮型塗料が求められている。
【０００３】
塗料の水性化は、既に行われているが、耐水性、防食性、初期乾燥性、ＶＯＣ排出規制を満たしていない。上記の問題点を解決するために提案された従来技術としては、下記が挙げられるがいずれもいまだ不十分である。これらの問題点を解決するために、例えば、特許文献１においてはビスフェノール型エポキシ樹脂と脂肪酸のエステルの存在下でアクリル単量体を重合させて得られた水希釈可能なアクリル変性エポキシエステル樹脂がある。耐水性、防食性は良好であるが、乾燥が遅いといった欠点があった。また、特許文献２記載の塗料組成物では、エポキシエステルに多塩基酸又はそれらの酸無水物を反応させた後、アクリル変性しているため防食性に優れるものの塗料安定性、乾燥性が悪いといった欠点を持っていた。
【０００４】
乾燥性を改良するために、アクリル変性エポキシエステル樹脂のエポキシ樹脂を高分子量化し、Ｔｇを上げ乾燥性を上げようとすると、塗膜の柔軟性がなくなり基材との密着性が低下し耐食性、耐水性が低下する。また、造膜しにくくなるという問題を生じる。さらに、エポキシ樹脂にアミンを変性し、アクリルモノマーを反応させ水性化した水分散型アクリル変性エポキシエステル樹脂では、防食性、耐水性を低下させずある程度の乾燥性を向上させることができるが、いまだ乾燥性は不十分であった。一方アクリルエマルションをブレンドすることにより乾燥性は、向上するが、防食性の低下や樹脂安定性に問題があった。またメラミン樹脂を添加することにより乾燥性は向上するが、この場合ホルムアルデヒドが塗膜より発生する問題があった。また特許文献３記載の樹脂では、ポリエステル、ポリウレタン等にオキサゾリン基含有樹脂を添加することにより、乾燥性や耐水性が向上するが、防食性が充分でない問題があった。以上のように塗料の乾燥が早く、また耐水性及び防食性に優れた塗料は、いまだないといった状況である。
【先行技術文献】
【特許文献】
【０００５】
【特許文献１】特公平４−６７２６号公報
【特許文献２】特許第３０００４８７号公報
【特許文献３】特公平６−３９５４８号公報
【発明の概要】
【発明が解決しようとする課題】
【０００６】
本発明が解決しようとする課題は、上記の水性塗料の問題点である各種の要求性能、すなわち防食性、耐水性、初期乾燥性を十分に満足し、さらに素地密着性、平滑性、上塗り適正、塗装作業性にも優れる水性塗料組成物およびその塗装物品を提供することである。
【課題を解決するための手段】
【０００７】
本発明は、上記課題を解決するためになされたもので、
（１）エポキシ樹脂に有機酸を反応させたエポキシエステル樹脂（Ａ）および油脂（Ｂ）の存在下で、ビニル単量体（Ｃ）を重合させて得られることを特徴とするビニル変性エステル樹脂（Ｄ）を必須成分とする水性塗料組成物であり、
（２）エポキシエステル樹脂（Ａ）／油脂（Ｂ）の比率が重量比で９５／５〜５０／５０であり、かつエポキシエステル樹脂（Ａ）および油脂（Ｂ）の合計量／ビニル単量体（Ｃ）の重量比が８５／１５〜５０／５０あることを特徴とするビニル変性エステル樹脂（Ｄ）を必須成分とする、上記（１）記載の水性塗料組成物が好ましく、
（３）エポキシエステル樹脂（Ａ）の有機酸が半乾性油脂肪酸、およびまたは乾性油脂肪酸を含み、油脂（Ｂ）が半乾性油およびまたは乾性油を含むことを特徴とするビニル変性エステル樹脂（Ｄ）を必須成分とする、上記（１）〜（２）記載の水性塗料組成物が好ましく、
（４）ビニル単量体が酸基含有単量体を含み、ビニル変性エステル樹脂（Ｄ）の酸価が１０〜５０KOHｍｇ／ｇ固形分であることを特徴とする、上記（１）〜（３）記載の水性塗料組成物が好ましく、
（５）上記（１）〜（４）記載の水性塗料組成物が塗装された塗装物品も含まれる。
【発明の効果】
【０００８】
本発明の水性塗料組成物を適用することにより、水性塗料に要求される各種の性能、例えば防食性、耐水性、初期乾燥性、素地密着性、平滑性、上塗り適正、塗装作業性等に対応することができる。
【発明を実施するための形態】
【０００９】
以下に、本発明の水性塗料組成物について更に詳細に説明する。
【００１０】
［エポキシエステル樹脂（Ａ）］
本発明のエポキシエステル樹脂（Ａ）は、エポキシ樹脂のエポキシ基を有機酸でエステル化することによって得られる。
【００１１】
本発明に使用するエポキシ樹脂は、平均して１分子当り２個以上のエポキシ基を有するエポキシ樹脂が好ましく、例えばビスフェノール型エポキシ樹脂が挙げられる。
【００１２】
前記ビスフェノール型エポキシ樹脂としては、例えば、ビスフェノールＡ型エポキシ樹脂、ビスフェノールＦ型エポキシ樹脂、ビスフェノールＡＤ型エポキシ樹脂、ビスフェノールＳ型エポキシ樹脂が挙げられ、なかでもビスフェノールＡ型エポキシ樹脂を使用することが、防食性に優れる塗膜を形成する観点から最も好ましい。
【００１３】
前記ビスフェノールＡ型エポキシ樹脂としては、例えばエピコート１００１、エピコート１００４、エピコート１００７（以上、何れもジャパンエポキシレジン株式会社製）、エピクロン８５０、１０５０、３０５０、４０５０、７０５０、ＨＭ−０９１、ＨＭ−１０１（以上、いずれも大日本インキ化学工業株式会社製）、ＤＥＲ−６６１、ＤＥＲ−６６４（以上、いずれもダウ・ケミカル日本株式会社製）等が挙げられる。前記ビスフェノールＦ型エポキシ樹脂としては、例えば、エピクロン８３０（大日本インキ化学工業株式会社製）等が挙げられる。
【００１４】
エポキシ樹脂としては、造膜性に優れる水性塗料を得る観点から、４００〜１２００（ｇ／当量）の範囲のエポキシ当量を有するものを使用することが好ましく、４００〜８００の範囲のエポキシ当量を有するものを使用することがより好ましく、４００〜６００の範囲のエポキシ当量を有するものを使用することが更に好ましい。
【００１５】
エポキシ樹脂のエステル化においては通常有機酸を使用する。例示すれば、オクチル酸、ウラリル酸、ステアリン酸等や、水添ヤシ油脂肪酸、ヤシ油脂肪酸、パーム油脂肪酸等の飽和脂肪酸や、（無水）フタル酸、イソフタル酸、テレフタル酸、（無水）トリメリット酸、（無水）ピロメリット酸、テトラクロル（無水）フタル酸、１，１−シクロヘキサンジカルボン酸、１，３−シクロヘキサンジカルボン酸、１，４−シクロヘキサンジカルボン酸、テトラヒドロ（無水）フタル酸、（無水）ヘット酸、（無水）ハイミック酸〔日立化成化学工業（株）の登録商標〕、水添（無水）トリメリット酸、アジピン酸、アゼライン酸、セバシン酸、（無水）マレイン酸、フマル酸、イタコン酸、オクテン酸、イソノナン酸、安息香酸、ｐ−ｔｅｒｔ−安息香酸、イソオクタン酸、イソデカン酸、シクロヘキサン酸、アクリル酸、メタクリル酸、オレイン酸、リノール酸、リノレン酸、エレオステアリン酸、リシノール酸等や、桐油脂肪酸、亜麻仁油脂肪酸、脱水ひまし油脂肪酸、ひまし油脂肪酸、トール油脂肪酸、綿実油脂肪酸、大豆油脂肪酸、オリーブ油脂肪酸、サフラワー油脂肪酸、米糠油脂肪酸等の脂肪酸などが挙げられ、これらを単独または２種以上併用できる。なかでも、本発明の水性塗料組成物に酸化硬化性を付与しその乾燥性を高めるためには、ヨウ素価１２０〜２００の大豆油脂肪酸、桐油脂肪酸、亜麻仁油脂肪酸、脱水ひまし油脂肪酸、ひまし油脂肪酸、トール油脂肪酸、綿実油脂肪酸、オリーブ油脂肪酸、サフラワー油脂肪酸、米糠油脂肪酸などの半乾性油脂肪酸、あるいは乾性油脂肪酸を使用するこがより好ましい。
【００１６】
エポキシ樹脂のエステル化は、エポキシ樹脂と有機酸を、必要に応じてエステル化触媒の存在下で、５０〜２５０℃に加熱して反応させることができる。エステル化はエポキシ樹脂のエポキシ基との反応のみならず、必要によりエポキシ樹脂の水酸基との反応も可能である。エステル化触媒としては、例えば、ジメチルベンジルアミン、トリエチルアミンなどを用いることが好ましい。
【００１７】
［油脂（Ｂ）］
本発明の油脂（Ｂ）としては、しな桐油、あまに油、脱水ひまし油、大豆油、綿実油、オリーブ油、ひまし油、やし油が挙げられる。これらを単独または２種以上併用できる。なかでもヨウ素価１２０〜２００のしな桐油、あまに油、脱水ひまし油、大豆油などの半乾性油、あるいは乾性油が好ましく、乾性油がより好ましい。半乾性油あるいは乾性油は、上記エポキシエステル樹脂（Ａ）に使用する半乾性油脂肪酸、あるいは乾性油脂肪酸と同じく、酸化硬化性を付与し、本発明の水性塗料組成物の乾燥性を高める効果がある。
【００１８】
［ビニル変性エステル樹脂（Ｄ）］
エポキシエステル樹脂（Ａ）、油脂（Ｂ）の存在下で、ラジカル重合開始剤を用いて、溶剤の存在下あるいは不存在下にビニル単量体（Ｃ）を重合させることにより、ビニル変性エステル樹脂（Ｄ）を得ることができる。
【００１９】
ビニル単量体（Ｃ）としては、例えば、（メタ）アクリル酸メチル、（メタ）アクリル酸エチル、（メタ）アクリル酸ｎ−ブチル、（メタ）アクリル酸シクロヘキシル、（メタ）アクリル酸２−エチルヘキシル、（メタ）アクリル酸ラウリル、（メタ）アクリル酸ステアリル、（メタ）アクリル酸2−ヒドロキシエチル、（メタ）アクリル酸２−ヒドロキシプロピル、（メタ）アクリルアミド、Ｎ−メチロールアクリルアミド、（メタ）アクリル酸パーフルオロアルキル、（メタ）アクリル酸Ｎ，Ｎ−ジメチルアミノエチル、（メタ）アクリル酸Ｎ，Ｎ−ジエチルアミノエチルの（メタ）アクリル酸エステル類、酢酸ビニル、プロピオン酸ビニル、スチレン、α−メチルスチレン、（メタ）アクリル酸、マレイン酸、イタコン酸及び２−アクリルアミド−２−メチルプロパンスルホン酸、ポリオキシエチレン鎖を有するビニル単量体等などが挙げられ、これらを単独または２種以上併用できる。
【００２０】
ラジカル重合開始剤としては、例えば、ベンゾイルパーオキサイド、ジクロルベンゾイルパーオキサイド、ジ−ｔ―ブチルパーオキサド、ｔ−ブチルパーオキシ−２−エチルヘキサノエートなどのパーオキサイド化合物、アゾビスイソブチルニトリル、およびジメチルアゾブチレートなどのアゾ化合物などが挙げられる。
【００２１】
本発明のビニル変性エステル樹脂（Ｄ）は、（メタ）アクリル酸、マレイン酸、イタコン酸、２−アクリルアミド−２−メチルプロパンスルホン酸等から選ばれる、酸基含有単量体を共重合し、ビニル変性エステル樹脂（Ｄ）としての酸価が、1０〜５０（ｍｇＫＯＨ／ｇ）にするのがより好ましく、１５〜４０（ｍｇＫＯＨ／ｇ）がさらに好ましい。かかる範囲に調整することで耐水性、防食性、貯蔵安定性に優れた水性塗料組成物が得られる。
【００２２】
本発明に使用するエポキシエステル樹脂（Ａ）、油脂（Ｂ）およびビニル単量体の使用量について下記に述べる。エポキシエステル樹脂（Ａ）／油脂（Ｂ）の比率については重量比で９５／５〜５０／５０が好ましく、９０／１０〜６０／４０がさらに好ましい。またビニル単量体（Ｃ）量については、エポキシエステル樹脂（Ａ）および油脂（Ｂ）の合計量／ビニル単量体（Ｃ）の重量比が８５／１５〜５０／５０であることが好ましく、７０／３０〜５５／４５であることがさらに好ましい。かかる範囲に調整することで耐水性、防食性、水分散性、貯蔵安定性に優れた水性塗料組成物が得られる。
【００２３】
ビニル変性エステル樹脂（Ｄ）を水中に分散するために用いる塩基性化合物としては、例えば、メチルアミン、ジメチルアミン、トリメチルアミン、エチルアミン、ジエチルアミン、トリエチルアミン、２−アミノエタノール、２−ジメチルアミノエタノール、アンモニア、水酸化ナトリウム、水酸化カリウム、テトラメチルアンモニウムハイドロオキサイド、テトラ−ｎ−ブチルアンモニウムハイドロオキサイド、トリメチルベンジルアンモニウムハイドロオキサイドなどが挙げられる。これら塩基性化合物は、アンモニア水等のように水溶液として使用することもできる。また、前記塩基性化合物としては、ビニル変性エステル樹脂（Ｄ）を含有する水性塗料が塗膜を形成した際に揮発して塗膜中に残留せず、耐水性及び耐食性に優れた塗膜を形成ができることから、揮発性の塩基性化合物やその水溶液、例えばアンモニア水、トリエチルアミン、２−ジメチルアミノエタノール等が好ましい。
【００２４】
本発明の水性塗料組成物には防錆顔料を含有させることが好ましい。防錆顔料については、鉛系あるいはクロム系も使用可能ではあるが、リン酸亜鉛系、モリブデン酸亜鉛系、モリブデン酸カルシウム系、リンモリブデン酸アルミニウム系、リン酸カルシウム系、リン酸アルミニウム系、リンモリブデン酸亜鉛系、亜リン酸亜鉛系、ホウ酸塩系、メタホウ酸バリウム系、ニトロ化合物系、タングステン酸塩系等の低公害型がより好ましい。
【００２５】
また、本発明の水性塗料組成物には、得られる塗膜の着色、厚膜化などのために、別途充填材を添加・分散させることもできる。このような充填材としては、例えば、非水溶性の有機顔料や無機顔料、顔料以外の、粒子状、繊維状もしくは鱗片状のセラミックス、金属あるいは合金、ならびにこれらの金属の酸化物、水酸化物、炭化物、窒化物、硫化物などを挙げることができる。
【００２６】
上記充填材の具体例としては、鉄、銅、アルミニウム、ニッケル、銀、亜鉛、フェライト、カーボンブラック、ステンレス鋼、二酸化ケイ素、顔料用酸化チタン、酸化アルミニウム、酸化クロム、酸化マンガン、酸化鉄、酸化ジルコニウム、酸化コバルト、合成ムライト、水酸化アルミニウム、水酸化鉄、炭化ケイ素、窒化ケイ素、窒化ホウ素、クレー、ケイソウ土、消石灰、石膏、タルク、炭酸バリウム、炭酸カルシウム、炭酸マグネシウム、硫酸バリウム、ベントナイト、雲母、亜鉛緑、クロム緑、コバルト緑、ビリジアン、ギネー緑、コバルトクロム緑、シェーレ緑、緑土、マンガン緑、ピグメントグリーン、群青、紺青、岩群青、コバルト青、セルリアンブルー、ホウ酸銅、モリブデン青、硫化銅、コバルト紫、マルス紫、マンガン紫、ピグメントバイオレット、亜酸化鉛、鉛酸カルシウム、ジンクイエロー、硫化鉛、クロム黄、黄土、カドミウム黄、ストロンチウム黄、チタン黄、リサージ、ピグメントイエロー、亜酸化銅、カドミウム赤、セレン赤、クロムバーミリオン、ベンガラ、亜鉛白、アンチモン白、塩基性硫酸鉛、チタン白、リトポン、ケイ酸鉛、酸化ジルコン、タングステン白、鉛、亜鉛華、バンチソン白、フタル酸鉛、マンガン白、硫酸鉛、黒鉛、カーボーン黒、ダイヤモンドブラック、サーマトミック黒、植物性黒、チタン酸カリウムウィスカー、二硫化モリブデンなどを挙げることができる。これらの充填材は、単独でまたは２種以上を混合して使用することができる。充填材の使用量は、水性塗料組成物の全樹脂固形分１００重量部に対して、通常、３００重量部以下である。
【００２７】
さらに、本発明の組成物には、所望により、メタノール、エタノール、ｎ−プロパノール、イソプロパノール、ｎ−ブタノール、イソブタノール、ｔ−ブタノール、エチレングリコールモノブチルエーテル、エチレングリコールモノプロピルエーテル、プロピレングリコールモノメチルエーテル、プロピレングリコールモノブチルエーテル等の溶剤、ポリオキシエチレンアルキルエーテル、ポリオキシエチレンアルキルフェニルエーテル、ポリオキシエチレン脂肪酸エステル、ポリカルボン酸型高分子界面活性剤、ポリカルボン酸塩、ポリリン酸塩、ポリアクリル酸塩、ポリアミドエステル塩、ポリエチレングリコールなどの分散剤あるいは界面活性剤、シランカップリング剤、チタンカップリング剤、染料などの他の添加剤を配合することもできる。特に、耐候性、耐久密着性を向上させる目的で、紫外線吸収剤、紫外線安定剤などを配合してもよい。紫外線吸収剤としては、ＺｎＯ2 、ＴｉＯ2 （光触媒機能を示さないもの）、ＣｅＯ2 などの無機系半導体；サリチル酸系、ベンゾフェノン系、ベンゾトリアゾール系、シアノアクリレート系、トリアジン系などの有機系紫外線吸収剤が挙げられる。また、紫外線安定剤としては、ピペリジン系などが挙げられる。
【００２８】
また、本発明の水性塗料組成物のコーティング性をより向上させるためにレベリング剤を配合することができる。このようなレベリング剤のうち、シリコン系のレベリング剤が特に好ましい。このようなレベリング剤を配合することにより、塗膜の仕上がり外観が改善され、薄膜としても均一に塗布することができる。レベリング剤の使用量は、水性塗料組成物に対して、好ましくは、０．０１〜５重量％、さらに好ましくは０．０２〜３重量％である。
【００２９】
レベリング剤を配合する方法としては、組成物を調製する際に配合してもよく、また塗膜を形成する段階で組成物に配合してもよく、さらには塗料組成物の調製と塗膜の形成との両方の段階で配合してもよい。
【００３０】
また、組成物の酸化硬化性を充分に発揮させる為にドライヤーを配合することができる。このようなドライヤーのうち、水分散タイプが特に好ましい。例えば、ＤＩＣＮＡＴＥ３１１１、ＤＩＣＮＡＴＥ１０００Ｗ（以上、何れもＤＩＣ株式会社製）、ハイキュアＭＩＸ（東栄化工株式会社製）等が挙げられる。このようなドライヤーを配合することにより、酸化硬化性が充分に発揮される。ドライヤーの使用量は、水性塗料組成物に対して、好ましくは、０．１〜５重量％、さらに好ましくは０．２〜２重量％である。
【００３１】
ドライヤーを配合する方法としては、塗料組成物を調製する際に配合してもよく、また塗膜を形成する段階で組成物に配合してもよく、さらには組成物の調製と塗膜の形成との両方の段階で配合してもよい。
【００３２】
本発明の塗料は、建築物、構築物、金属パネル、プラスチックボード、タイル、ガラス、フィルム、モルタル板、電着パネル、木材、紙、布、繊維等あらゆる物品に塗装が可能である。また塗装方法は、塗装物品に応じ、ロール、刷毛、吹き付け、浸漬等、従来のあらゆる塗装方法が適応できる。
【実施例】
【００３３】
次に、本発明について実施例を挙げ更に詳細に説明するが、本発明はこれらに限定されるものではない。なお下記における配合量等の数字は特別な記載のない限り、重量部、重量％を表す。
【００３４】
［ビニル変性エステル樹脂の合成］
［合成例１］
撹拌器、温度計、冷却管を備えた反応容器にエピコート１００１（ジャパンエポキシレジン株式会社製のビスフェノールＡ型エポキシ樹脂）３０．０重量部、あまに油脂肪酸１４．０重量部、脱水ひまし油脂肪酸６．０重量部仕込み、撹拌、加熱を行って１５０℃まで昇温した。１５０℃で１０時間保持した後、１００℃まで冷却しエポキシエステル樹脂（Ａ）を得た。続いて油脂（Ｂ）としてあまに油１０．０重量部を加え、内温を１００℃に調整しつつ、ビニル単量体（Ｃ）としてスチレン３１．０重量部、アクリル酸２−エチルヘキシル５．０重量部、アクリル酸４．０部、およびカヤエステル０（化薬アクゾ株式会社製のｔ−ブチルパーオキシ−２−エチルヘキサノエート）２．０重量部の混合液を５時間かけて滴下した。滴下終了後、トリエチルアミン６．０重量部を仕込み、保持後、水１４２．０重量部を投入した後冷却し、ビニル変性エステル樹脂（Ｒ−１）を得た。固形分は４０％であった。
【００３５】
［合成例２］〜［合成例８］
［合成例１］と同様の方法で表１の配合に従い樹脂の合成を行い、それぞれビニル変性エステル樹脂Ｒ−２〜Ｒ−８を得た。
【００３６】
［合成例９］
撹拌器、温度計、冷却管を備えた反応容器に油脂（Ｂ）としてあまに油６０．０重量部を加え、内温を１００℃に調整しつつ、ビニル単量体（Ｃ）としてスチレン３１．０重量部、アクリル酸２−エチルヘキシル５．０重量部、アクリル酸４．０部、およびカヤエステル０（化薬アクゾ株式会社製のｔ−ブチルパーオキシ−２−エチルヘキサノエート）２．０重量部の混合液を５時間かけて滴下した。滴下終了後、トリエチルアミン６．０重量部を仕込み、保持後、水１４２．０重量部を投入した後冷却し、ビニル変性エステル樹脂（Ｒ−９）を得た。固形分は４０％であった。
【００３７】
［合成例１０］
撹拌器、温度計、冷却管を備えた反応容器にエピコート１００１（ジャパンエポキシレジン株式会社製のビスフェノールＡ型エポキシ樹脂）４０．０重量部、あまに油脂肪酸１８．７重量部、脱水ひまし油脂肪酸８．０重量部仕込み、撹拌、加熱を行って１５０℃まで昇温した。１５０℃で１０時間保持した後、１００℃まで冷却しエポキシエステル樹脂（Ａ）を得た。続いて油脂（Ｂ）としてあまに油３３．３重量部およびトリエチルアミン６．０重量部を加え、保持後、水１５０．０重量部を投入したところ、乳化できなかった。
【００３８】
［実施例１］
ビニル変性エステル樹脂（Ｒ−１）５０．０重量部にスーパーＳ(丸尾カルシウム株式会社製の炭酸カルシウム)２３．０重量部、カーボンブラックＭＡ１００(三菱化学株式会社製の着色顔料)５．０重量部、ＬＦ防錆ＺＰ−ＤＬ(キクチカラー株式会社製の防錆顔料)２．０重量部、ＤＩＣＮＡＴＥ３１１１（DIC株式会社製水分散ドライヤー）１．０重量部、水１９．０重量部を混合して水性塗料組成物を得た。この水性塗料組成物をダル鋼板に塗布し、２０℃で乾燥性試験を行い、２０℃で１週間乾燥により作製した塗膜にて引っかき硬度、防食性を下記のように評価した。試験結果を表２に示す。
【００３９】
［実施例２］〜［実施例７］、［比較例１］〜［比較例２］
［実施例１］と同様の方法で表２の配合に従い水性塗料組成物を得た。試験結果についても表２に示す。
【００４０】
［試験評価方法］
（１）乾燥性                  ＪＩＳ  Ｋ５６００−３−6に準じて行った。
（２）引っかき硬度（鉛筆法）  ＪＩＳ  Ｋ５６００−５−４に準じて行った。
（３）防食性                  ＪＩＳ  Ｋ５６２１  ３種に準じて行った。
評価はＪＩＳ  Ｋ５６００−８−３に準じて行った。
Ｒｉ０：錆面積０％
Ｒｉ１：錆面積０．０５％
Ｒｉ２：錆面積０．５％
Ｒｉ３：錆面積１％
Ｒｉ４：錆面積８％
Ｒｉ５：錆面積４０〜５０％
【００４１】
【表１】
2011252056.tif 000002
【００４２】
【表２】
2011252056.tif 000003
【産業上の利用可能性】
【００４３】
本発明の水性塗料組成物を適用することにより、水性塗料に要求される各種の性能、例えば防食性、耐水性、初期乾燥性、素地密着性、平滑性、上塗り適正、塗装作業性等に対応することができる。またその塗装物品を製造することができる。